СПОСОБ ИЗГОТОВЛЕНИЯ ПАЯНО-СВАРНЫХ КОНСТРУКЦИЙ ИЗ ЖАРОПРОЧНЫХ НИКЕЛЕВЫХ СПЛАВОВ

1. Способ изготовления паяно-сварных конструкций из жаропрочных никелевых сплавов, включающий в себя горячую деформацию заготовок деталей конструкции, соединение их сваркой, пайку и термообработку, отличающийся тем, что перед соединением деталей конструкции сваркой производят многократные, осуществляемые с малыми скоростями изотермические деформации заготовок этих деталей, а после каждой деформации заготовки деталей медленно охлаждают с контролируемой скоростью, после чего производят их сварку и осуществляют соединения пайкой с последующей упрочняющей термообработкой.
-3
-1
-3
-1
-3
-1
-3
-1
2. Способ по п.1, отличающийся тем, что первый переход изотермической деформации заготовок деталей конструкции из жаропрочного никелевого сплава осуществляют при температуре 0,5-0,7 Тпл со скоростями деформации  в пределах от 2·10 с до 10·10 с и со степенью деформации ε в пределах от 20 до 90%, второй переход изотермической деформации заготовок осуществляют при температуре 0,5-0,7 Тпл со скоростями деформации  в пределах от 2·10 с до 10·10 с и со степенью деформации ε в пределах от 20 до 90%, где Тпл - температура плавления сплава заготовок элементов конструкции,  - скорость деформации, ε - степень деформации.
3. Способ по п.2, отличающийся тем, что первый переход изотермической деформации заготовок из никелевого сплава осуществляют в интервале температур 930-980°C с степенью деформации ε=30-35% и замедленным охлаждением 1,0 ч, далее на воздухе, второй переход изотермической деформации заготовок осуществляют в интервале температур 930-980°C с степенью деформации ε=50-60% и замедленным охлаждением в течении 3,0 ч, далее на воздухе.
4. Способ по п.1, отличающийся тем, что после каждой горячей деформации заготовок деталей конструкции осуществляют их медленное охлаждение с температуры горячей деформации до 500-600°C, а затем охлаждают на воздухе.